(57)【要約】  プリズム再帰反射物品が、透明な本体部分と、外気に曝された後面を有する内部反射キューブコーナ光学要素の層とを有し、外気に曝された後面の少なくとも一部が、下にあるキューブコーナ光学要素より疎水性、より疎油性、またはより疎水性およびより疎油性の両方である。この物品は、外気に曝された内部反射キューブコーナ光学要素の層を支持する透明な本体部分を提供し、キューブコーナ要素の少なくとも一部を処理またはコーティングして、処理またはコーティングされた部分を、下にあるキューブコーナ光学要素より疎水性、より疎油性、またはより疎水性およびより疎油性の両方にし、そのような処理またはコーティングされた部分を外気に曝されたままにすることによって、製造することができる。
2008525856.tif 000002
【特許請求の範囲】
【請求項１】
透明な本体部分と、外気に曝された後面を有する内部反射キューブコーナ光学要素の層とを含むプリズム再帰反射物品であって、前記外気に曝された後面の少なくとも一部が、下にあるキューブコーナ光学要素より疎水性、より疎油性、またはより疎水性およびより疎油性の両方である、プリズム再帰反射物品。
【請求項２】
透明なコンフォーマルコーティングを支持するキューブコーナ光学要素後面を含む、請求項１に記載の再帰反射物品。
【請求項３】
前記キューブコーナ要素が特徴的な高さを有し、前記コーティングが、前記キューブコーナ光学要素の特徴的な高さの約１０％未満の厚さを有する、請求項２に記載の再帰反射物品。
【請求項４】
前記キューブコーナ要素が特徴的な高さを有し、前記コーティングが、前記キューブコーナ光学要素の特徴的な高さの約５％未満の厚さを有する、請求項２に記載の再帰反射物品。
【請求項５】
前記コーティングが約３μｍ未満の厚さを有する、請求項２に記載の再帰反射物品。
【請求項６】
水または鉱油が、前記キューブコーナ光学要素に塗布されると、広がるのではなく、玉になる、請求項１に記載の再帰反射物品。
【請求項７】
水および鉱油が、前記キューブコーナ光学要素に塗布されると、広がるのではなく、玉になる、請求項１に記載の再帰反射物品。
【請求項８】
下にあるキューブコーナ光学要素と比較して、前記曝されたキューブコーナ要素表面において増加された数のフッ素原子またはケイ素原子を有するキューブコーナ光学要素を含む、請求項１に記載の再帰反射物品。
【請求項９】
前記キューブコーナ光学要素を外気に曝されたままにしながら前記再帰反射物品を装着した支持体をさらに含む、請求項１に記載の再帰反射物品。
【請求項１０】
前記支持体が布を含む、請求項９に記載の再帰反射物品。
【請求項１１】
透明な本体部分と、内部反射キューブコーナ光学要素の層とを含むプリズム再帰反射物品であって、前記内部反射キューブコーナ光学要素が、前記要素が水または油の一方または両方に曝されると再帰反射性損失を低減するほぼコンフォーマルな外気に曝された透明なコーティングで少なくとも部分的に被覆される、プリズム再帰反射物品。
【請求項１２】
前記キューブコーナ光学要素を外気に曝されたままにしながら前記再帰反射物品を装着した支持体をさらに含む、請求項１１に記載の再帰反射物品。
【請求項１３】
前記支持体が布を含む、請求項１２に記載の再帰反射物品。
【請求項１４】
プリズム再帰反射物品を製造するための方法であって、外気に曝された内部反射キューブコーナ光学要素の層を支持する透明な本体部分を提供する工程と、前記キューブコーナ光学要素の少なくとも一部を処理またはコーティングして、前記処理またはコーティングされた部分を、下にあるキューブコーナ光学要素より疎水性、より疎油性、またはより疎水性およびより疎油性の両方にする工程と、そのような処理またはコーティングされた部分を外気に曝されたままにする工程と、を含む方法。
【請求項１５】
フルオロケミカルアクリレート、フルオロケミカルメタクリレート、アクリル官能性シロキサン、またはメタクリル官能性シロキサンの蒸気を、前記キューブコーナ要素の表面上に凝縮し重合することによって、前記キューブコーナ光学要素を処理する工程を含む、請求項１４に記載の方法。
【請求項１６】
フルオロ／シラン含有セラマーハードコート、透明なセラマーハードコート、次いで溶剤型フッ素含有またはケイ素含有防汚層、自己集合性フッ素またはケイ素含有単分子防汚層、低表面エネルギーポリマーの溶液、シランカップリング剤を含有する溶液、重合されたシロキサン、シラザン、または有機金属材料で、前記キューブコーナ光学要素をコーティングすることによって、前記キューブコーナ光学要素を処理する工程を含む、請求項１４に記載の方法。
【請求項１７】
プラズマ、グロー放電、またはコロナ放電を用いて、フッ素ガス、フッ素原子、またはケイ素原子で、前記キューブコーナ光学要素を処理する工程を含む、請求項１４に記載の方法。
【請求項１８】
ペルフルオロアルカンで前記キューブコーナ光学要素を処理する工程を含む、請求項１７に記載の方法。
【請求項１９】
前記ペルフルオロアルカンが、ペルフルオロプロパンまたはペルフルオロブタンを含む、請求項１８に記載の方法。
【請求項２０】
シランで前記キューブコーナ光学要素を処理する工程を含む、請求項１７に記載の方法。
【請求項２１】
前記シランがテトラメチルシランを含む、請求項２０に記載の方法。
【請求項２２】
前記光学要素を処理またはコーティングする前、接着促進剤を前記光学要素の層に塗布する工程をさらに含む、請求項１４に記載の方法。
【請求項２３】
前記キューブコーナ光学要素を外気に曝されたままにしながら、前記物品を支持体上に装着する工程をさらに含む、請求項１４に記載の方法。
【請求項２４】
前記支持体が布を含む、請求項２３に記載の方法。
【発明の詳細な説明】
【技術分野】
【０００１】
本開示は、履物、アパレル、標識、および舗道マーキングを含む用途における使用のためのプリズム再帰反射物品に関する。
【背景技術】
【０００２】
プリズム再帰反射物品は、典型的には、入射光を再帰反射するために多数のキューブコーナ光学要素を使用する。キューブコーナ要素は、剛性または可撓性の透明な本体部分の後面から突出する。入射光が、前面において物品に入り、本体部分を通過し、キューブコーナ要素面によって内部反射され、本体部分を通って戻り、その後、前面を出て、光源の方に戻る。キューブコーナ面における反射は、キューブコーナ要素がより低い屈折率の媒体（たとえば、空気）内に収容される（ｅｎｃａｓｅｄ）場合、全内部反射によって、または、キューブコーナ要素が、蒸着アルミニウムコーティングまたは屈折率不一致多層薄膜コーティングなどの適切に反射する構造でコーティングされる場合、鏡面反射によって生じることができる。さまざまなプリズム再帰反射物品およびそれらの製造が、たとえば、特許文献１、特許文献２、特許文献３、特許文献４、特許文献５、特許文献６、特許文献７、特許文献８、特許文献９、特許文献１０、特許文献１１、特許文献１２、特許文献１３、特許文献１４、特許文献１５、特許文献１６、特許文献１７、特許文献１８、特許文献１９、特許文献２０、特許文献２１、特許文献２２、特許文献２３、特許文献２４、特許文献２５、特許文献２６、特許文献２７、特許文献２８、特許文献２９、特許文献３０、特許文献３１、特許文献３２、特許文献３３、特許文献３４、特許文献３５、特許文献３６、特許文献３７、特許文献３８、特許文献３９、特許文献４０、特許文献４１、特許文献４２、特許文献４３、特許文献４４、特許文献４５、特許文献４６、特許文献４７、特許文献４８、特許文献４９、特許文献５０、特許文献５１、特許文献５２、特許文献５３、特許文献５４、特許文献５５、特許文献５６、および特許文献５７に、特許文献５８および特許文献５９に、ならびに特許文献６０に述べられるか開示されている。
【０００３】
微細構造化層または微細構造化領域を有するさまざまな他の物品が、たとえば、特許文献６１、特許文献６２、特許文献６３、特許文献６４、特許文献６５、特許文献６６、特許文献６７、特許文献６８、特許文献６９、特許文献７０、特許文献７１、特許文献７２、特許文献７３、特許文献７４、特許文献７５、特許文献７６、特許文献７７、および特許文献７８に、特許文献７９および特許文献８０に、特許文献８１に、ならびに特許文献８２に述べられるか開示されている。
【特許文献１】米国特許第３，６８４，３４８号明細書
【特許文献２】米国特許第３，６８９，３４６号明細書
【特許文献３】米国特許第３，７１２，７０６号明細書
【特許文献４】米国特許第３，８１１，９８３号明細書
【特許文献５】米国特許第３，８１７，５９６号明細書
【特許文献６】米国特許第３，８３０，６８２号明細書
【特許文献７】米国特許第３，９７５，０８３号明細書
【特許文献８】米国特許第４，０２５，１５９号明細書
【特許文献９】米国特許第４，２０２，６００号明細書
【特許文献１０】米国特許第４，２４３，６１８号明細書
【特許文献１１】米国特許第４，３３２，８４７号明細書
【特許文献１２】米国特許第４，３４９，５９８号明細書
【特許文献１３】米国特許第４，５７６，８５０号明細書
【特許文献１４】米国特許第４，５８８，２５８号明細書
【特許文献１５】米国特許第４，６１８，５１８号明細書
【特許文献１６】米国特許第４，６７２，０８９号明細書
【特許文献１７】米国特許第４，７７５，２１９号明細書
【特許文献１８】米国特許第４，８０１，１９３号明細書
【特許文献１９】米国特許第４，８９５，４２８号明細書
【特許文献２０】米国特許第４，９３８，５６３号明細書
【特許文献２１】米国特許第５，０６９，５７７号明細書
【特許文献２２】米国特許第５，１３８，４８８号明細書
【特許文献２３】米国特許第５，２１３，８７２号明細書
【特許文献２４】米国特許第５，２２９，８８２号明細書
【特許文献２５】米国特許第５，２３６，７５１号明細書
【特許文献２６】米国特許第５，２６４，０６３号明細書
【特許文献２７】米国特許第５，３７６，４３１号明細書
【特許文献２８】米国特許第５，４１５，９１１号明細書
【特許文献２９】米国特許第５，４５０，２３５号明細書
【特許文献３０】米国特許第５，４９１，５８６号明細書
【特許文献３１】米国特許第５，５１２，２１９号明細書
【特許文献３２】米国特許第５，５５７，８３６号明細書
【特許文献３３】米国特許第５，５５８，７４０号明細書
【特許文献３４】米国特許第５，５６４，８７０号明細書
【特許文献３５】米国特許第５，５９２，３３０号明細書
【特許文献３６】米国特許第５，６００，４８４号明細書
【特許文献３７】米国特許第５，６１４，２８６号明細書
【特許文献３８】米国特許第５，６３７，１７３号明細書
【特許文献３９】米国特許第５，６４８，１４５号明細書
【特許文献４０】米国特許第５，６９１，８４６号明細書
【特許文献４１】米国特許第５，８３１，７６６号明細書
【特許文献４２】米国特許第５，８８８，６１８号明細書
【特許文献４３】米国特許第５，９３０，０４１号明細書
【特許文献４４】米国特許第５，９３９，１８２号明細書
【特許文献４５】米国特許第６，０１５，２１４号明細書
【特許文献４６】米国特許第６，１３２，８６１号明細書
【特許文献４７】米国特許第６，１７２，８１０  Ｂ１号明細書
【特許文献４８】米国特許第６，１９１，２００  Ｂ１号明細書
【特許文献４９】米国特許第６，２５８，４４３  Ｂ１号明細書
【特許文献５０】米国特許第６，２６５，０６１  Ｂ１号明細書
【特許文献５１】米国特許第６，２７４，２２１  Ｂ２号明細書
【特許文献５２】米国特許第６，３５０，０３５  Ｂ１号明細書
【特許文献５３】米国特許第６，５０３，５６４  Ｂ１号明細書
【特許文献５４】米国特許第６，６８５，３２３  Ｂ１号明細書
【特許文献５５】米国特許第６，８０２，６１６  Ｂ２号明細書
【特許文献５６】米国特許第６，８１５，０４３  Ｂ２号明細書
【特許文献５７】米国特許第６，８１７，７２４  Ｂ２号明細書
【特許文献５８】米国特許出願公開第２００３／０１７０４２６  Ａ１号明細書
【特許文献５９】米国特許出願公開第２００３／０１９８８１４  Ａ１号明細書
【特許文献６０】国際公開第９７／３１３５７号パンフレット
【特許文献６１】米国特許第４，６０９，５８７号明細書
【特許文献６２】米国特許第６０９，５８７号明細書
【特許文献６３】米国特許第４，７５５，４２５号明細書
【特許文献６４】米国特許第５，０７３，４０４号明細書
【特許文献６５】米国特許第５，５０８，０８４号明細書
【特許文献６６】米国特許第５，５５９，６３４号明細書
【特許文献６７】米国特許第５，８１２，３１７号明細書
【特許文献６８】米国特許第６，１２７，０２０号明細書
【特許文献６９】米国特許第６，３８６，６９９  Ｂ１号明細書
【特許文献７０】米国特許第６，５４１，５９１  Ｂ２号明細書
【特許文献７１】米国特許第６，５８２，７５９  Ｂ１号明細書
【特許文献７２】米国特許第６，５９０，７１１  Ｂ１号明細書
【特許文献７３】米国特許第６，６４９，２４９  Ｂ１号明細書
【特許文献７４】米国特許第６，６３２，５０８  Ｂ１号明細書
【特許文献７５】米国特許第６，６６０，３８９  Ｂ２号明細書
【特許文献７６】米国特許第６，７３４，２２７  Ｂ２号明細書
【特許文献７７】米国特許第６，８１５，０４０  Ｂ２号明細書
【特許文献７８】米国特許第６，９０５，７５４号明細書
【特許文献７９】米国特許出願公開第２００３／０１３４９４９  Ａ１号明細書
【特許文献８０】米国特許出願公開第２００３／０２３５６７８  Ａ１号明細書
【特許文献８１】国際公開第９９／５７１８５号パンフレット
【特許文献８２】特開平８−３０９９２９号公報
【発明の開示】
【発明が解決しようとする課題】
【０００４】
キューブコーナ要素がより低い屈折率の媒体内に収容されたプリズム再帰反射物品の場合、後面カバーフィルムまたは他の一般に不透過性の構造が、通常、キューブコーナ要素のいくつかにシールされるか他の態様で接着され、残りのキューブコーナ要素を、キューブコーナ要素、後面カバーフィルム、およびシーリング構造によって形成されたチャンバまたはセルの内側の媒体内に収容されたままにする。たとえば、図６は、前面１５２と、本体部分１５４と、空気収容（ａｉｒ−ｅｎｃａｓｅｄ）キューブコーナ要素１５６と、後面カバーフィルム１５８とを有する先行技術のプリズム再帰反射物品１５０を示す。後面カバーフィルム１５８は、シール脚１６２においてキューブコーナ要素１６０に熱溶接される。セルまたはチャンバ１６４内の空気が、空気収容キューブコーナ要素においてより低い屈折率の媒体界面を提供し、全内部反射が、面１６６および１６８などの面においてキューブコーナ要素１５６内で生じることを可能にする。セル１６４および後面カバーフィルム１５８は、湿気、汚れ、または他の汚染物質からキューブコーナ要素を保護し、再帰反射性を維持するのを助ける。しかし、後面カバーフィルム１５８は、物品１５０の重量およびコストを著しく増加させ、シール脚１６２は、再帰反射のために利用可能なキューブコーナ要素の数を低減する。
【０００５】
可撓性が望ましい（たとえば、反射履物または反射アパレル用途のため、または巻上げ式標識のため）実施形態において、本体部分１５４および後面カバーフィルム１５８は、通常、キューブコーナ要素材料と比較して、比較的軟性および可撓性であるフィルムから製造される。しかし、後面カバーフィルム１５８がかなり可撓性である場合でさえ、その存在は、物品１５０の全体的な剛性を著しく増加させることがある。
【０００６】
後面カバーフィルム１５８をなくすことができる。しかし、結果として生じる再帰反射物品は、露出されたキューブコーナ要素が湿潤されるか汚れるようになると、その再帰反射性のほとんどまたはすべてを失うことがある。これは、屋外、運動用アパレル、防火性、および水中用途における特定の問題を提示することがある。
【課題を解決するための手段】
【０００７】
外気に曝された内部反射キューブコーナ光学要素を使用し、空気に曝されたキューブコーナ要素表面の少なくとも一部を、下にあるキューブコーナ光学要素より疎水性、より疎油性、またはより疎水性およびより疎油性の両方にすることによって、後面カバーフィルムをなくすことができ（それにより、シール脚形成による、コスト、重量、剛性、および再帰反射性損失を低減する）、湿潤条件、汚れた条件、または湿潤条件および汚れた条件の両方の下での再帰反射性を少なくとも部分的に維持することができる。したがって、本開示は、一態様において、透明な本体部分と、外気に曝された後面を有する内部反射キューブコーナ光学要素の層とを含むプリズム再帰反射物品であって、外気に曝された後面の少なくとも一部が、下にあるキューブコーナ光学要素より疎水性、より疎油性、またはより疎水性およびより疎油性の両方である、プリズム再帰反射物品を提供する。
【０００８】
本開示は、別の態様において、透明な本体部分と、内部反射キューブコーナ光学要素の層とを含むプリズム再帰反射物品であって、内部反射キューブコーナ光学要素が、要素が水または油の一方または両方に曝されると再帰反射性損失を低減するほぼコンフォーマルな外気に曝された透明なコーティングで少なくとも部分的に被覆される、プリズム再帰反射物品を提供する。
【０００９】
本開示は、別の態様において、プリズム再帰反射物品を製造するための方法であって、外気に曝された内部反射キューブコーナ光学要素の層を支持する透明な本体部分を提供する工程と、キューブコーナ光学要素の少なくとも一部を処理またはコーティングして、処理またはコーティングされた部分を、下にあるキューブコーナ光学要素より疎水性、より疎油性、またはより疎水性およびより疎油性の両方にする工程と、そのような処理またはコーティングされた部分を外気に曝されたままにする工程とを含む方法を提供する。
【００１０】
本開示のこれらおよび他の態様は、添付の図面および本明細書から明らかであろう。しかし、決して、上記概要は、権利請求の対象とする主題に関する限定として解釈されるべきではなく、この主題は、手続処理の間補正することができるような特許請求の範囲によってのみ規定される。
【００１１】
さまざまな図面の同じ参照符号は、同じ要素を示す。図面の要素は、同じ縮尺ではない。
【発明を実施するための最良の形態】
【００１２】
単数形（「ａ」、「ａｎ」、および「ｔｈｅ」という語）は、説明されている要素の１つ以上を意味するように、「少なくとも１つの」と同義的に使用される。開示された物品のさまざまな要素の位置について、「の上に（ａｔｏｐ）」、「上に（ｏｎ）」、「最上の」、「下にある」などの配向の語を使用することによって、水平に配置された、下方に面する透明な本体部分に対する要素の相対位置を指す。開示された物品が、それらの製造の間または後、空間内のいかなる特定の配向も有することを意図しない。
【００１３】
光学要素の「サイズ」は、その特徴的な幅、深さ、高さ、または長さを指す。
【００１４】
「屈折率（ｉｎｄｅｘ  ｏｆ  ｒｅｆｒａｃｔｉｏｎ）」および「屈折率（ｒｅｆｒａｃｔｉｖｅ  ｉｎｄｅｘ）」という句は、真空中の電磁波の位相速度と材料中の電磁波の位相速度との比を表す材料特性を指す。
【００１５】
「光」という語は、可視光線を指す。光学経路内の２つ以上の要素と関連して使用される場合、「光学関連」という句は、経路に沿って透過された光の著しい部分が、要素を通過することを意味する。「再帰反射」物品は、斜めに入射する入ってくる光を、入射方向に平行な方向に、またはほぼそのように反射し、光源におけるまたは光源の近くの観察者または検出器が、反射光を見るか検出することができる。「透明な」再帰反射要素は、垂直軸に沿って測定された、約４００ｎｍから約７００ｎｍの関心のある波長領域内の、幅少なくとも１００ｎｍのバンド内の、少なくとも約５％（より好ましくは、少なくとも約１０％、２０％、または５０％）の一方向透過を有する。キューブコーナ光学要素に関して使用される場合、「内部反射」という句は、キューブコーナ要素後面上の反射コーティング（たとえば、金属化コーティング、反射顔料を含有するコーティング、または屈折率不一致を有するコーティング層のスタック）によってではなく、主として、キューブコーナ要素後面上の空気界面によって、入射光を、要素を通して反射して戻す要素を指す。
【００１６】
キューブコーナ要素に関して使用される場合、「空気収容」という句は、シールされたセル内の空気と接触する後面を有する要素を指す。キューブコーナ要素に関して使用される場合、「外気に曝された」という句は、シールされたセル内に収容されていない周囲空気と接触する後面を有する要素を指す。
【００１７】
「ポリマー」という語は、ホモポリマーおよびコポリマー、ならびに、たとえば、共押出によって、または、たとえばエステル交換反応を含む反応によって、混和性ブレンドで形成することができるホモポリマーまたはコポリマーを含む。「コポリマー」という用語は、ランダムコポリマーおよびブロックコポリマーの両方を含む。「架橋された」ポリマーとは、ポリマー鎖が、通常架橋分子または架橋基を介して、共有化学結合によってともに結合されて、ネットワークポリマーを形成するポリマーを意味する。架橋されたポリマーは、一般に、不溶性によって特徴づけられるが、適切な溶剤の存在下で膨潤可能であることができる。
【００１８】
図１は、各々が、三面角錐形プリズムを形成するように配列された３つの外気に曝された平面１８によって規定された、複数のキューブコーナ要素１６を有する再帰反射物品１０の一部を示す。キューブコーナ光学要素１６は、シーティングの１つの側に、整ったアレイ内に、一致した対として配置され、図面のページから突出するように示されている。平面１８は、たとえば、互いに実質的に垂直であることができる（部屋のコーナにおけるように）。面１８間の角度は、典型的には、アレイ内の各キューブコーナ要素について同じであり、約９０°である。しかし、たとえば、米国特許第４，７７５，２１９号明細書に記載されているように、角度は９０°から逸れることができる。たとえば、米国特許第３，６８４，３４８号明細書に記載されているように、各キューブコーナ要素１６の頂点２０を、キューブコーナ要素底面の中心と垂直に整列させることができるが、たとえば、米国特許第４，５８８，２５８号明細書に記載されているように、頂点をまた傾けることができる。したがって、本開示は、いかなる特定のキューブコーナジオメトリにも限定されず、現在知られているまたは今後開発されるジオメトリのいずれも用いることができる。
【００１９】
図２は、図１の線２−２に沿った再帰反射物品１０の断面図を示す。再帰反射物品１０は、前面または入射面１３を有する本体部分１２と、本体部分１２から突出し、本体部分１２と光学関連における内部反射キューブコーナ光学要素１６の層とを有する。面１８の後面は、ほぼコンフォーマルな外気に曝された透明な低表面エネルギーコーティング１４で被覆される。コーティング１４は、たとえば、コーティングと接触することがある水または油の滴の接着および広がりを阻止することによって、要素１６が水または油の一方または両方に曝されたとき、再帰反射性損失を低減する。したがって、物品１０の後面が降雨または他の液体に曝されたときでさえ、入射光Ｉが、前側１３を通って本体部分１２に入り、キューブコーナ光学要素１６内に進み、キューブコーナ面１８から反射し、反射された光ビームＲによって示されるように、入射ビームの一般的な方向に再び向けることができる。
【００２０】
図３ａは、キューブコーナ要素の、図２の円３によって示された部分の拡大図を示す。示されているように、コーティング１４は、１つの層から形成されるが、望ましい場合、コーティング１４が実質的に透明なままであるように屈折率が十分に一致する多数の層から形成することができる。コーティング１４は、望ましくは、キューブコーナ光学要素のプロファイルに厳密に適合するように、十分に薄く、十分に均一な厚さである。コーティング１４は、以下でより詳細に説明されるものを含むさまざまな技術を用いて塗布することができる。コーティング１４は、たとえば、キューブコーナ要素の高さの約１０％未満または約５％未満の厚さを有することができる。絶対基準で表現されると、コーティング１４は、たとえば、約３μｍ未満、約２μｍ未満、約１μｍ未満の厚さ、または分子単層の厚ささえ有することができる。コーティング１４は、望ましくは、水、鉱油、または水および鉱油の両方が、コーティング１４に塗布されると、広がるのではなく、玉になるように、十分に低い表面エネルギーを有する。
【００２１】
図３ｂは、キューブコーナ要素１６の頂点２０の近くに塗布された、表面４２上の不連続コーティング４０を支持するキューブコーナ要素１６の一部の拡大図を示す。不連続コーティングは、たとえば、キューブコーナ要素の多くの一部、またはキューブコーナ要素の各々の一部を被覆することができる。それは、また、たとえば、標示またはパターンを提供するために、キューブコーナ要素のいくつかのすべてを被覆するが、他のものを被覆しないことができる。
【００２２】
図３ｃは、処理された表面４２を、疎水性、疎油性、または疎水性および疎油性の両方にするように処理されたキューブコーナ要素１６の一部の拡大図を示す。処理されたがコーティングされなかったキューブコーナ要素が、認められるコーティングを有することができないが、処理によって引起された表面特性の検出可能な差を有する。以下でより詳細に説明されるものを含むさまざまな技術を用いて、適切な処理を与えることができる。１つまたは複数の選択された処理は、望ましくは、水、鉱油、または水および鉱油の両方が、キューブコーナ要素表面に塗布されると、広がるのではなく、玉になるように、十分に低い表面エネルギーを、キューブコーナ要素表面に与える。
【００２３】
本体部分１２およびキューブコーナ光学要素１６は、任意の適切な光透過性材料から製造することができる。さまざまなそのような材料が、背景セクションで上述されたプリズム再帰反射物品の特許および出願に記載されており、当業者にはよく知られているであろう。たとえば、本体部分１２は、可撓性、伸張性、または剛性であることができ、望まれるように、無機材料（たとえば、ガラス）またはポリマー材料（たとえば、ポリウレタンまたは可塑化もしくは非可塑化ポリ塩化ビニルフィルム）から製造することができる。キューブコーナ光学要素１６は、通常、望まれるように、ポリマー材料または重合された熱可塑性材料もしくは熱硬化性材料（たとえば、ポリメチルメタクリレート、ポリカーボネート、ポリウレタン、非可塑化ポリ塩化ビニル、およびエポキシアクリレート）から成形される。
【００２４】
使用される場合、コーティング１４は、無機（たとえば、透明な酸化物フィルムまたは窒化物フィルム）または有機（たとえば、透明なポリマーフィルムまたは有機金属フィルム）であることができる。コーティング１４の組成物は、通常、下にあるキューブコーナ光学要素より疎水性、より疎油性、またはより疎水性およびより疎油性の両方であるコーティングされた表面を提供するために、キューブコーナ光学要素１６の組成物に基いて選択される。フッ素原子またはケイ素原子を含有する（または、下にあるキューブコーナ光学要素におけるより高い割合でフッ素原子またはケイ素原子を含有する）コーティングが、特に望ましい。
【００２５】
所望のコーティングまたは処理をキューブコーナ要素に与えるために、さまざまな技術を用いることができる。露出されたキューブコーナ要素表面におけるフッ素原子またはケイ素原子の数を増加させる技術が、特に望ましい。溶剤型（ｓｏｌｖｅｎｔ−ｂｏｒｎｅ）コーティング方法、液体反応性コーティング方法、押出コーティング方法、グラビアコーティング方法、物理蒸着方法および化学蒸着方法、プラズマ堆積方法、フィルム積層方法などを含む、現在知られているまたは後に開発されるさまざまな方法を用いることができる。たとえば、適切なマスクもしくは除去可能なレジストを使用することによって、または、キューブコーナ要素のすべてもしくはキューブコーナ要素の望まれるより大きい部分を、コーティングもしくは処理し、その後、望まれない部分内のコーティングもしくは処理を、除去もしくは中和することによって、不連続コーティングまたは処理を与えることができる。
【００２６】
例示的なコーティング技術としては、キューブコーナ要素の表面上に、フルオロケミカルアクリレート、フルオロケミカルメタクリレート、アクリル官能性シロキサン、またはメタクリル官能性シロキサンの蒸気を凝縮し重合すること（たとえば、米国特許第６，５０３，５６４  Ｂ１号明細書に記載された技術を用いて）、キューブコーナ要素をフルオロ／シラン含有セラマー（ｃｅｒａｍｅｒ）ハードコートでコーティングすること（たとえば、米国特許第６，２４５，８３３  Ｂ１号明細書に記載された材料を使用して）、キューブコーナ要素を、透明なセラマーハードコート、次いで、溶剤型フッ素含有またはケイ素含有防汚層でコーティングすること（たとえば、米国特許第６，６６０，３８９  Ｂ２号明細書に記載された材料を使用して）、キューブコーナ要素を自己集合性フッ素またはケイ素含有単分子防汚層でコーティングすること（たとえば、米国特許第５，８５１，６７４号明細書および米国特許第６，２７７，４８５  Ｂ１号明細書に記載された材料を使用して）、キューブコーナ要素を、ポリ−４−メチル−１−ペンテンなどの低表面エネルギーポリマーの溶液でコーティングすること、キューブコーナ要素を、適切なシランカップリング剤（たとえば、イソブチルトリメトキシシラン、オクチルトリメトキシシラン、アミノプロピルトリエトキシシラン、グリシドキシプロピルトリメトキシシラン、メタクリルオキシプロピルトリメトキシシラン、またはビニルトリメトキシシラン、および米国特許第５，２００，２６２号明細書に記載された他のシラン）を含有する溶液でコーティングすること、キューブコーナ要素を重合されたシロキサン（たとえば、ポリジメチルシロキサン）でコーティングすること、キューブコーナ要素をシラザン（たとえば、ヘキサメチルジシラザン）でコーティングすること、および、キューブコーナ要素を、有機チタン酸塩（たとえば、イソプロピルトリ（ジオクチル）ホスファトチタネート、ジメタクリルオキソエチレンチタネート（ｄｉｍｅｔｈａｃｒｙｌｏｘｏｅｔｈｙｌｅｎｅ  ｔｉｔａｎａｔｅ）、またはチタン（テトライソプロポキシド））などの有機金属材料でコーティングすることが挙げられる。コーティングが用いられる場合、それを、キューブコーナ光学要素後面に、または、そのような要素が形成され、そこからコーティングが移送することができるモールドに、直接塗布することができる。一般に、キューブコーナ光学要素後面への、液体ではなく蒸気の塗布を伴う技術を用いてコンフォーマルコーティングを形成することが、より容易である。液体がキューブコーナ光学要素に塗布されるとき（たとえば、溶剤からコーティングを塗布するとき）、比較的低い固形分レベルを用いることが、一般に望ましく、というのは、より高い固形分レベルの使用が、コンフォーマルコーティングを形成することを困難にすることがあるからである。残留物を残さない溶剤を使用することも、一般に望ましい。
【００２７】
例示的な処理技術としては、活性気相種（フリーラジカル、イオン、または電気もしくは振動励起状態など）がキューブコーナ要素の近くで生成されるさまざまな方法が挙げられる。しばしば、そのような方法は、たとえば、コロナ、コロナ放電、バリヤ放電、グロー放電、プラズマ、非平衡プラズマ、無声放電、部分イオン化ガス、フィラメント放電、直接放電または遠隔放電、外部持続放電または自己持続放電による、ガス分子との電子衝突などを伴う。代表的な処理としては、直接フッ素ガス処理、フッ素原子またはケイ素原子の存在下での（たとえば、ペルフルオロプロパンもしくはペルフルオロブタンなどのペルフルオロアルカン、またはトリメチルシランもしくはテトラメチルシランなどのシランの存在下での）プラズマ処理、フッ素含有雰囲気中のグロー放電処理またはコロナ放電処理が挙げられる。望ましくは、処理されたキューブコーナ光学要素は、水、鉱油、または水および鉱油の両方が、キューブコーナ光学要素に塗布されると、広がるのではなく、玉になるように、十分に低い表面エネルギーを有する。
【００２８】
図４は、米国特許第４，７２２，５１５号明細書、米国特許第４，８４２，８９３号明細書、米国特許第４，９５４，３７１号明細書、米国特許第５，０９７，８００号明細書、米国特許第５，３９５，６４４号明細書、および米国特許第６，５０３，５６４  Ｂ１号明細書に記載されたような堆積技術を用いて、キューブコーナ要素の表面上に、フルオロケミカルポリマーの蒸気を凝縮し重合するためのコーティング装置１００を示す。図４に示された方法での使用に適した例示的なモノマーおよびオリゴマーとしては、フッ素化アクリレート（たとえば、ペルフルオロブタンアクリレートおよびペンタデカフルオロオクチルアクリレート）、メタクリレート（たとえば、ペルフルオロブタンメタクリレートおよびトリフルオロエチルメタクリレート）、アクリルアミド、メタクリルアミド、スチレン（たとえば、ペンタフルオロスチレン）、およびシランが挙げられる。適切なモノマーおよびオリゴマーが、１つを超える反応性基を有することができ、これらの反応性基は、同じ分子上で異なった化学的性質であることができる。コーティング材料の混合物（たとえば、モノマーまたはオリゴマーの混合物）を使用することができる。すでにその表面上に化学反応種を有するキューブコーナ光学要素上に、蒸気相から反応性コーティング材料をコーティングすることも有用であることができ、そのような反応種の例としては、モノマー、オリゴマー、開始剤、触媒、水、または、ヒドロキシ基、カルボン酸基、イソシアネート基、アクリレート基、メタクリレート基、ビニル基、エポキシ基、シリル基、スチリル基、アミノ基、メラミン基、およびアルデヒド基などの反応性基が挙げられる。これらの反応を、化学的性質に適切なような開始剤および触媒で、または、いくつかの場合、開始剤または触媒なしで、熱によって、または放射線硬化によって、開始することができる。１つを超えるコーティング材料が塗布されるとき、成分をともに気化させ堆積させることができるか、それらを別個の蒸発源から気化させることができる。凝縮され重合された材料は、制御された化学組成物を有し、かつ下にあるキューブコーナ要素のプロファイルを厳密に保持するコンフォーマルポリマーコーティングを形成することができる。図４に示された方法を、大気圧で、任意に、チャンバ１１８内にコーティング領域を閉じ込め（たとえば、きれいな環境を提供するため、不活性雰囲気を提供するため、または他のそのような理由のため）、または、チャンバ１１８が真空チャンバである場合、減圧で行うことができる。液体モノマーまたは液体プレポリマーの形態で供給されたコーティング材料１０１を、ポンプ１０４を介して蒸発器１０２内に計量供給することができる。フラッシュ蒸発およびキャリヤガス衝突気化を含む任意の適切な技術を用いて、コーティング材料１０１を蒸発させることができる。たとえば、コーティング材料１０１を、任意のノズル１２２を通して微細な小滴に噴霧化することができ、小滴は、その後、蒸発器１０２の内側で気化される。任意に、キャリヤガス１０６を使用して、コーティング材料を噴霧化し、小滴を、ノズル１２２を通して蒸発器１０２内に向けることができる。液体コーティング材料ま���は液体コーティング材料の小滴の気化を、蒸発器１０２の加熱された壁との接触によって、任意のキャリヤガス１０６（任意に、ヒータ１０８によって加熱される）との接触によって、または、いくつかの他の加熱された表面との接触によって行うことができる。気化後、コーティング材料１０１を、コーティングダイ１１０を通して、キューブコーナ光学要素１１１上に向けることができる。マスク（図４に示されていない）を、任意に、コーティングダイ１１０と再帰反射物品１１２との間に配置して、キューブコーナ光学要素１１１の選択された部分をコーティングするか、選択されたキューブコーナ光学要素をコーティングすることができる。堆積されたコーティング材料を、実質的に均一な、実質的に連続した態様で、または、不連続態様で、たとえば、光学要素の１つまたは複数の選択された部分のみを被覆する島として、塗布することができる。不連続塗布は、たとえば、文字、数字、または他の標示を提供することができる。基材を蒸気に曝す時間を増加させることによって、噴霧器への流体組成物の流量を増加させることによって、または、多数のパスにわたって基材をコーティング材料に曝すことによって、より厚い層を形成することができる。再帰反射物品を蒸気に曝す時間を増加させることは、多数の蒸気源をシステムに加えることによって、または、物品がシステムを通って移動する速度を減少させることによって、達成することができる。各堆積で異なったコーティング材料を使用する順次コーティング堆積によって、または、基材移動経路に沿って互いにずれた異なった源から、材料を同時に堆積させることによって、異なった材料の層状コーティングを形成することができる。任意に、グロー放電源、無声放電源、コロナ放電源などの放電源１２０を使用して、キューブコーナ光学要素１１１の表面を前処理することができる。前処理工程は、任意に、キューブコーナ要素表面を修正するために、たとえば、再帰反射物品へのコーティング材料接着を向上させるために、または他のそのような目的のために、行うことができる。さらに、キューブコーナ光学要素１１１の表面を、任意に、透明な接着促進剤の１つ以上の層で前処理することができる。再帰反射物品１１２は、好ましくは、コーティングダイ１１０を出るモノマー蒸気またはプレポリマー蒸気の凝縮温度以下の温度に維持される。再帰反射物品１１２を、ドラム１１４の表面上に配置することができるか、そうでなければ、ドラム１１４の表面と一時的な関係で配置することができる。ドラム１１４は、再帰反射物品１１２が、層厚さを制御するために選択された速度で、コーティングダイ１１０を過ぎて移動されることを可能にする。ドラム１１４は、また、再帰反射物品１１２をプレポリマー蒸気凝縮温度以下に維持するために、適切なバイアス温度に維持することができる。光学要素１１１上に塗布された後、コーティング材料を凝固させることができる。放射線硬化性または熱硬化性モノマーを含有するコーティング材料の場合、硬化源１１６を、ドラム回転方向（矢印１２４によって示された）にコーティングダイ１１０に対して下流に設けることができる。コーティング材料を硬化させることは、一般に、可視光、紫外���、電子ビーム放射線、イオン放射線、またはフリーラジカル（プラズマからのような）、熱、または任意の他の適切な技術などのエネルギー源を使用して、その場で材料を照射することを伴う。ドラムの多数の回転が、前の回転の間堆積され硬化された層上への、コーティング材料蒸気の連続堆積および硬化を可能にすることができる。たとえば、塗布されるコーティング材料がキューブコーナ光学要素表面と接触するとき、キューブコーナ光学要素が、硬化反応を誘起する材料ですでにコーティングされている場合、硬化は堆積と同時に行うことができる。したがって、別個の工程として説明されるが、堆積および硬化は、一時的にまたは物理的に、ともに行うことができる。
【００２９】
図５は、米国特許第５，８８８，５９４号明細書および米国特許第５，９４８，１６６号明細書ならびに米国特許出願公開第２００３／０１３４５１５号明細書に記載されたような技術を用いる、プラズマ処理のために使用することができる装置１３０を示す。装置１３０は、無線周波数（ＲＦ）電源によって電力供給することができる回転ドラム電極１３２と、接地電極として作用する接地チャンバ１３４と、連続移動ウェブの形態の処理されるべき物品１３８を連続的に供給する供給リール１３６と、処理された物品を集める巻取りリール１４０とを含む。リール１３６および１４０は、任意に、チャンバ１３４内に閉じ込めるか、低圧プラズマをチャンバ１３４内で維持することができる限り、チャンバ１３４の外側で動作させることができる。望ましい場合、付加的な間隔制御のために、同軸接地電極（図５に示されていない）を、電力供給されたドラム電極１３２の近くに加えることができる。望ましい場合、マスクを使用して、不連続処理を行うことができる。入口１４２が、蒸気形態または液体形態の適切な処理材料１４４（たとえば、フッ素源またはケイ素源）をチャンバ１３４に供給する。例示的なフッ素源としては、六フッ化硫黄（ＳＦ６）、四フッ化炭素（ＣＦ４）、ペルフルオロエタン（Ｃ２Ｆ６）、ペルフルオロプロパン（Ｃ３Ｆ８）、ペルフルオロブタン（Ｃ４Ｆ１０）およびペルフルオロペンタン（Ｃ５Ｆ１２）などのペルフルオロアルカンの異性体形態、ならびに、ヘキサフルオロプロピレン（ＨＦＰ）トリマーなどの混合物（３Ｍカンパニー（３Ｍ  Ｃｏｍｐａｎｙ）から入手可能な、ペルフルオロ２，３，５−トリメチル３−ヘキセン、ペルフルオロ２，３，５−トリメチル２−ヘキセン、およびペルフルオロ２，４，５−トリメチル２−ヘキセンの混合物）などの化合物が挙げられる。例示的なケイ素源としては、トリメチルシラン（ＳｉＨ（ＣＨ３）３）またはテトラメチルシラン（Ｓｉ（ＣＨ３）４）などのオルガノシランが挙げられる。
【００３０】
完成された再帰反射物品を、そのままで使用するか、適切な支持体上に装着することができる。さまざまな支持体が、使用することができ、当業者にはよく知られているであろう。代表的な支持体としては、織物、不織布、または編物（たとえば、衣服および履物で使用されるような）、プラスチック、革、金属、タイル、コンクリート、メーソンリ、および木材が挙げられる。さまざまな装着技術が、使用することができ、当業者にはよく知られているであろう。代表的な装着技術としては、裁縫、接着剤、溶接（たとえば、音波溶接）、およびファスナ（たとえば、リベット）が挙げられる。
【００３１】
本発明を、次の例示的な実施例でさらに説明し、実施例において、部およびパーセンテージはすべて、特に明記しない限り、重量による。
【実施例】
【００３２】
実施例１
シールされていないキューブコーナ再帰反射シーティング（厚さ０．１１ｍｍのポリ塩化ビニルフィルムに熱積層された、厚さ０．０５ｍｍのポリエチレンテレフタレートの光沢のあるトップフィルムから製造された本体層を有し、これに対して、高さ０．０９ｍｍのＵＶ硬化アクリルキューブコーナ要素が形成された）のサンプルを、下で表Ｉに示されたさまざまな処理条件を用いて、図５に示されたような装置でプラズマ処理した。
【００３３】
表Ｉ
2008525856.tif 000003
【００３４】
処理サンプルを、キューブコーナ光学要素が上に面する状態で、水平表面上に平坦に配置した。１０パーセントの増分で０から１００パーセントのイソプロピルアルコールおよび１００から０パーセントの水を含有する一連のイソプロピルアルコール／水混合物を、処理サンプルに、および同様に位置決めされた未処理サンプルに塗布した。アルコール／水混合物のいずれも、キューブコーナ光学要素を完全に湿潤しなかった。代わりに、混合物は玉になり、液体と接触する領域を最小にし、再帰反射性を大きく保持した。しかし、未処理サンプルは、６０／４０のイソプロピルアルコール／水混合物によって、およびより大きい量のイソプロピルアルコールを含有する混合物によって湿潤され、キューブコーナ光学要素の上に広がった薄い液体フィルム、およびかなりの再帰反射性損失をもたらした。
【００３５】
次に、処理サンプルおよび未処理サンプルを垂直につるした。アルコール／水混合物のいずれも、キューブコーナ光学要素を完全に湿潤しなかった。代わりに、混合物は、キューブコーナシーティングから、下のカウンタ上に流れた。ハンドイルミネータを使用する、処理サンプルの検査は、それらが強く再帰反射性のままであることを示した。未処理サンプルは、アルコール／水混合物のすべてによって湿潤され、湿潤されると、もはや再帰反射性でなかった。
【００３６】
処理サンプルおよび未処理サンプルを、飛行時間型二次イオン質量分析（ＴＯＦ−ＳＩＭＳ）を用いて分析した。正および負イオン分析を、パルスにされた２５ｋｅＶのＡｕ＋一次イオンビームを使用して、約３μｍのビーム直径、および５００×５００μｍの分析面積で行った。ＴＯＦ−ＳＩＭＳ分析技術は、単分子層感度を有し、分析深さが１０から２０Åの範囲内であった。未処理サンプルは、フッ素化の証拠を示さず、痕跡レベルのシリコーンを示した。シリコーンは、表面汚染物質としての、小量の結合されていない（すなわち、キューブコーナ光学要素に共有結合されていない）ポリジメチルシロキサンであると考えられた。ラン１−１およびラン１−２のサンプルは、広範な分枝があるフルオロポリマー上層の形態であると考えられる広範な（および同様の）フッ素化を示した。ラン１−３およびラン１−４のサンプルは、ポリジメチルシロキサンに似ているが、−Ｓｉ−Ｏ−Ｓｉ−主鎖に沿ったＣＨ３についてのＨのいくらかの置換、および、線状部分、分枝部分、または環状部分の可能な存在がある、比較的低い分子量の材料の形態であると考えられる広範な（および同様の）シラン化（ｓｉｌａｎａｔｉｏｎ）を示した。
【００３７】
実施例２
シールされていないキューブコーナ再帰反射シーティング（厚さ０．１９ｍｍの可塑化ポリ塩化ビニルフィルムから製造された本体層を有し、これに対して、米国特許第５，６９１，８４６号明細書の実施例２、組成物（Ｃｏｍｐｏｓｉｔｉｏｎ）Ｃ−２で使用されるものと同様であるが、テトラヒドロフルフリルアクリレートの代わりにヘキサンジオールジアクリレートを使用する、高さ０．０９ｍｍのＵＶ硬化キューブコーナ要素が形成された）のサンプルを、下で表ＩＩに示されたさまざまな処理条件を用いて、図５に示されたような装置でプラズマ処理した。
【００３８】
表ＩＩ
2008525856.tif 000004
【００３９】
ラン２−１および２−２のサンプルのキューブ側を、水、鉱油、灯油、ミネラルスピリット、およびイソプロパノールに曝した。塗布された液体のいずれも、キューブコーナ光学要素を完全に湿潤しなかった。代わりに、塗布された液体は玉になり、液体と接触する領域を最小にし、再帰反射性を大きく保持した。ラン２−３および２−４のサンプルのキューブ側を同じ液体に曝した。水および鉱油は、キューブコーナ光学要素を完全に湿潤しなかったが、灯油、ミネラルスピリット、およびイソプロパノールは、そうした。ラン２−５のサンプルのキューブ側を同じ液体に曝した。水、鉱油、および灯油は、キューブコーナ光学要素を完全に湿潤しなかったが、ミネラルスピリットおよびイソプロパノールは、そうした。同じ液体を未処理の再帰反射シーティングサンプルに塗布すると、液体のすべてがキューブコーナ光学要素を完全に湿潤した。
【００４０】
処理サンプルおよび未処理サンプルを、各々、安全ベストに使用される軽量ポリエステル編物に縫い、次に、水シャワーテストにかけ、欧州標準（Ｅｕｒｏｐｅａｎ  Ｓｔａｎｄａｒｄ）ＥＮ−４７１（「職業用途のための高視認性警告衣類−テスト方法および要件（Ｈｉｇｈ  ｖｉｓｉｂｉｌｉｔｙ  ｗａｒｎｉｎｇ  ｃｌｏｔｈｉｎｇ  ｆｏｒ  ｐｒｏｆｅｓｓｉｏｎａｌ  ｕｓｅ−Ｔｅｓｔ  ｍｅｔｈｏｄｓ  ａｎｄ  ｒｅｑｕｉｒｅｍｅｎｔｓ）」）の付録（Ａｎｎｅｘ）Ｄ（「湿潤再帰反射性能を測定する方法（Ｍｅｔｈｏｄ  ｏｆ  ｍｅａｓｕｒｉｎｇ  ｗｅｔ  ｒｅｔｒｏｒｅｆｌｅｃｔｉｖｅ  ｐｅｒｆｏｒｍａｎｃｅ）」）に従って、再帰反射性について測定した。次に、６０℃洗浄サイクル、次いで５０℃乾燥サイクルを使用して、ＩＳＯ６３３０（「テキスタイル−テキスタイルテストのための家庭の洗浄および乾燥手順（Ｔｅｘｔｉｌｅｓ−Ｄｏｍｅｓｔｉｃ  ｗａｓｈｉｎｇ  ａｎｄ  ｄｒｙｉｎｇ  ｐｒｏｃｅｄｕｒｅｓ  ｆｏｒ  ｔｅｘｔｉｌｅ  ｔｅｓｔｉｎｇ）」）に従って、処理サンプルおよび未処理サンプルを洗濯し、次に、再帰反射性について再測定した。ラン２−１のサンプルを、付加的な洗濯および再帰反射性測定にかけ、新たな再帰反射性測定を、５回の６０℃洗浄サイクル、次いで１回の５０℃乾燥サイクルの増分で行った。再帰反射性結果を、次のように計算された分数として表現した。
性能向上＝（（処理−対照）／対照）×１００
結果は、下で表ＩＩＩに記載される。
【００４１】
表ＩＩＩ
2008525856.tif 000005
【００４２】
ラン２−４のサンプルは、１回の洗濯後、未処理対照と比較して、減少された性能を示した。すべての他の比較は、未処理対照と比較して、著しい性能向上を示した。ラン２−１のサンプルは、また、非常に良好な耐久性を実証した。
【００４３】
ここに引用された引例をすべて、それらの全体を、本開示に、参照により本明細書に明示的に援用する。本開示の例示的な実施形態を説明し、本開示の範囲内の可能な変更について言及した。本開示のさまざまな変更および修正は、本開示の範囲から逸脱することなく、当業者には明らかであろう。また、本開示は、本明細書に記載された例示的な実施形態に限定されないことが理解されるべきである。したがって、本発明は、特許請求の範囲によってのみ限定されるべきではない。
【図面の簡単な説明】
【００４４】
【図１】開示されたキューブコーナ再帰反射物品１０の外気に曝されたキューブコーナ要素後面の一部の平面図概略図である。
【図２】線２−２に沿ったキューブコーナ再帰反射物品１０の断面図である。
【図３ａ】図２の領域３からとられたキューブコーナ要素１６の一部の拡大反転図である。
【図３ｂ】不連続コーティングを支持するキューブコーナ要素１６の一部の拡大反転図である。
【図３ｃ】表面処理を支持するキューブコーナ要素１６の一部の拡大反転図である。
【図４】開示された発明に有用なコーティング装置の概略図である。
【図５】開示された発明に有用なプラズマ処理装置の概略図である。
【図６】後面カバーフィルムによってシールされたセル内に収容されたキューブコーナ光学要素を有する先行技術のプリズム再帰反射物品の断面図である。
【図１】
2008525856.tif 000006
【図２】
2008525856.tif 000007
【図３ａ】
2008525856.tif 000008
【図３ｂ】
2008525856.tif 000009
【図３ｃ】
2008525856.tif 000010
【図４】
2008525856.tif 000011
【図５】
2008525856.tif 000012
【図６】
2008525856.tif 000013
【国際調査報告】
2008525856.tif 000014
2008525856.tif 000015
2008525856.tif 000016